【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
少なくとも１つのアニオン性界面活性剤と、以下：
ａ）５５〜９５重量％、別の態様では６０〜９０重量％、なお別の態様では６５〜８５重量％、さらなる態様では７０〜８０重量％（存在する全モノマーの重量に基づいて）の少なくとも１つのビニルアミドモノマー；
ｂ）５〜４５重量％、別の態様では１０〜４０重量％、なお別の態様では１５〜３５重量％、さらなる態様では２０〜３０重量％（存在する全モノマーの重量に基づいて）の少なくとも１つのビニルエステルであって、２〜２２個の炭素原子を有するアシル部分を含む脂肪族カルボン酸のビニルエステル；
ｃ）０．０１〜１重量％、別の態様では０．０１〜０．７５重量％、なお別の態様では０．１〜０．５重量％、さらなる態様では０．１５〜０．３重量％（ポリマーの全乾燥重量に基づいて）の少なくとも１つの多不飽和架橋性モノマーであって、少なくとも２つの重合性エチレン性不飽和の部分を含むモノマー；
ｄ）０〜１０重量％、別の態様では０．１〜５重量％、なお別の態様では０．５〜３重量％、さらなる態様では０．７５〜１重量％（存在する全モノマーの重量に基づいて）の少なくとも１つのＣ１〜Ｃ２２アルキル（メタ）アクリレート；
ｅ）０．５〜１０重量％、さらなる態様では０．５、１、２、または３〜５重量％（存在する全モノマーの重量に基づいて）のアルコキシル化会合性モノマー；
ｆ）０〜１０重量％、さらなる態様では０．５、１、２、または３〜５重量％（存在する全モノマーの重量に基づいて）のアルコキシル化半疎水性モノマー；
ｇ）０もしくは０．５、１、２、または３〜５重量％（存在する全モノマーの重量に基づいて）の、酢酸ビニル以外の少なくとも１つのビニルエステルであって、２〜２２個の炭素原子を有するアシル部分を含む脂肪族カルボン酸のビニルエステル；
を含むフリーラジカル重合性モノマー混合物から調製される少なくとも１つの非イオン性の両親媒性ポリマーとの使用であって、少なくとも１つのアニオン性界面活性剤を含有する組成物のフォーム特性を改善するための、使用。
【請求項２】
前記モノマー組成物が、
ｈ）少なくとも１つのＣ１〜Ｃ５ヒドロキシアルキル（メタ）アクリレート；
ｉ）（メタ）アクリルアミド、Ｎ−（Ｃ１〜Ｃ５）アルキル（メタ）アクリルアミド、Ｎ，Ｎ−ジ（Ｃ１〜Ｃ５）アルキル（メタ）アクリルアミド、Ｎ−（Ｃ１〜Ｃ５）アルキルアミノ（Ｃ１〜Ｃ５）アルキル（メタ）アクリルアミドまたはＮ，Ｎ−ジ（Ｃ１〜Ｃ５）アルキルアミノ（Ｃ１〜Ｃ５）アルキル（メタ）アクリルアミドから選択される少なくとも１つの（メタ）アクリルアミド；
ｊ）少なくとも１つのα−オレフィン系モノマー；およびそれらの混合物
から選択される０．０１〜１５重量％の少なくとも１つの共重合性モノマーをさらに含む、請求項１に記載の使用。
【請求項３】
前記少なくとも１つのビニルアミドモノマーが、Ｎ−ビニルホルムアミド、Ｎ−メチル−Ｎ−ビニルホルムアミド、Ｎ−（ヒドロキシメチル）−Ｎ−ビニルホルムアミド、Ｎ−ビニルアセトアミド、Ｎ−ビニルメチルアセトアミド、Ｎ−（ヒドロキシメチル）−Ｎ−ビニルアセトアミド、およびそれらの混合物；ならびにＮ−ビニル−２−ピロリジノン、Ｎ−（１−メチルビニル）ピロリジノン、Ｎ−ビニル−２−ピペリドン、Ｎ−ビニル−２−カプロラクタム、Ｎ−ビニル−５−メチルピロリジノン、Ｎ−ビニル−３，３−ジメチルピロリジノン、Ｎ−ビニル−５−エチルピロリジノンおよびＮ−ビニル−６−メチルピペリドンから選択される環状Ｎ−ビニルアミド、ならびにそれらの混合物から選択される、請求項１〜２のいずれかに記載の使用。
【請求項４】
前記少なくとも１つのビニルエステルであって、２〜２２個の炭素原子を有するアシル部分を含む脂肪族カルボン酸のビニルエステルが、酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、ステアリン酸ビニルおよびそれらの混合物から選択される、請求項１〜３のいずれかに記載の使用。
【請求項５】
前記少なくとも１つの多不飽和架橋性モノマーが、平均で２つの架橋可能な不飽和官能基を有するモノマー、平均で３つの架橋可能な不飽和官能基を有するモノマー、およびそれらの混合物から選択される、請求項１〜４のいずれかに記載の使用。
【請求項６】
前記Ｃ１〜Ｃ５ヒドロキシアルキル（メタ）アクリレートモノマーが、２−ヒドロキシエチル（メタ）アクリレート、３−ヒドロキシプロピル（メタ）アクリレート、４−ヒドロキシブチル（メタ）アクリレート、およびそれらの混合物から選択される、請求項１〜５のいずれかに記載の使用。
【請求項７】
前記少なくとも１つの架橋性モノマーが、トリメチロールプロパンのポリアリルエーテル、ペンタエリトリトールのポリアリルエーテル、スクロースのポリアリルエーテル、およびそれらの混合物から選択される、請求項１〜６のいずれかに記載の使用。
【請求項８】
前記少なくとも１つのＣ１〜Ｃ２２アルキル（メタ）アクリレートが、メチル（メタ）アクリレート、エチル（メタ）アクリレート  ブチル（メタ）アクリレート、ｓｅｃ−ブチル（メタ）アクリレート、イソブチル（メタ）アクリレート、ヘキシル（メタ）アクリレート）、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、ベヘニル（メタ）アクリレート、およびそれらの混合物から選択される、請求項１〜７のいずれかに記載の使用。
【請求項９】
前記アルコキシル化会合性モノマーが、（ｉ）重合性エチレン性不飽和末端基ポーション、（ｉｉ）ポリオキシアルキレン中央部ポーション、および（ｉｉｉ）７〜３０個の炭素原子を含む疎水性末端基ポーションを含み、好ましくは、
前記会合性モノマーが、式ＶＩＩおよび／またはＶＩＩＡ：
【化１７】
2016512200.tif 000001
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−；１〜５個の炭素原子を含む二価のアルキレンラジカルであり；Ａｒは二価のアリーレンであり；ＥはＨまたはメチルであり；ｚは０または１であり；ｋは０〜３０の範囲の整数であり、ｍは０または１であり、ただしｋが０である場合、ｍは０であり、ｋが１〜３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマー、またはブロックコポリマーであってよく、Ｒ１５はＣ２Ｈ４、Ｃ３Ｈ６、またはＣ４Ｈ８およびそれらの組み合わせから選択される二価のアルキレン部分であり；ｎは、一態様では２〜１５０、別の態様では１０〜１２０、さらなる態様では１５〜６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖状アルキル、Ｃ８〜Ｃ３０分岐状アルキル、Ｃ７〜Ｃ３０炭素環式アルキル、Ｃ２〜Ｃ３０アルキル置換フェニル、アラルキル置換フェニル、およびアリール置換Ｃ２〜Ｃ３０アルキルから選択される置換または非置換のアルキルであり；ここで該Ｒ１６のアルキル基、炭素環式アルキル基、アリール基、フェニル基は、メチル基、ヒドロキシル基、アルコキシル基、ベンジル基  スチリル基、およびハロゲン基から選択される群より選択される１つもしくはそれより多くの置換基を任意選択に含む）
によって表されるか、あるいは
前記会合性モノマーが、式ＶＩＩＢ：
【化１８】
2016512200.tif 000002
（式中、Ｒ１４は水素またはメチルであり；Ｒ１５はＣ２Ｈ４、Ｃ３Ｈ６およびＣ４Ｈ８から独立して選択される二価アルキレン部分であり、ｎは１０〜６０の範囲の整数を表し、（Ｒ１５−Ｏ）はランダム配置またはブロック配置に配列されてよく；Ｒ１６はＣ８〜Ｃ３０直鎖アルキル、Ｃ８〜Ｃ３０分岐状アルキル、Ｃ７〜Ｃ３０炭素環式アルキル、Ｃ２〜Ｃ３０アルキル置換フェニル、アラルキル置換フェニル、およびアリール置換Ｃ２〜Ｃ３０アルキルから選択される置換または非置換のアルキルであり、ここで該Ｒ１６のアルキル基、アリール基、フェニル基が、ヒドロキシル基、アルコキシル基、ベンジル基  スチリル基、およびハロゲン基からなる群より選択される１つもしくはそれより多くの置換基を任意選択に含む）
によって表される、請求項１〜８のいずれかに記載の使用。
【請求項１０】
前記半疎水性モノマーが、（ｉ）重合性エチレン性不飽和末端基ポーション、（ｉｉ）ポリオキシアルキレン中央部ポーション、および（ｉｉｉ）水素または１〜４個の炭素原子を含むアルキル基から選択される末端基ポーションを含み、好ましくは、
前記半疎水性モノマーが、式ＶＩＩＩおよびＩＸ：
【化１９】
2016512200.tif 000003
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価のアリーレンであり；ＥはＨまたはメチルであり；ｚは０または１であり；ｋは０〜３０の範囲の整数であり、ｍは０または１であり、ただしｋが０である場合、ｍは０であり、ｋが１〜３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマー、またはブロックコポリマーであってよく、Ｒ１５はＣ２Ｈ４、Ｃ３Ｈ６、またはＣ４Ｈ８およびそれらの組み合わせから選択される二価のアルキレン部分であり；ｎは、一態様では２〜１５０、別の態様では５〜１２０、さらなる態様では１０〜６０、なおさらなる態様では１５〜３０の範囲の整数であり；Ｒ１７は水素および直鎖状または分岐状Ｃ１〜Ｃ４アルキル基から選択され；Ｄはビニルまたはアリル部分を表す）
によって表される少なくとも１つのモノマーから選択され、より好ましくは、
前記半疎水性モノマーが、式ＶＩＩＩＡおよびＶＩＩＩＢ：
【化２０】
2016512200.tif 000004
（式中、Ｒ１４は水素またはメチルであり、「ａ」は一態様では０または２〜１２０、別の態様では５〜４５、さらなる態様では１０〜２５の範囲の整数であり、「ｂ」は一態様では０または２〜１２０、別の態様では５〜４５、さらなる態様では１０〜２５の範囲の整数であり、ただし「ａ」および「ｂ」は同時に０であることはできない）
によって表される少なくとも１つのモノマーから選択される、請求項１〜９のいずれかに記載の使用。
【請求項１１】
前記少なくとも１つの（メタ）アクリルアミドが、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ｔｅｒｔ−ブチル（メタ）アクリルアミド、Ｎ−ｔｅｒｔ−オクチル（メタ）アクリルアミド、Ｎ−（２−ヒドロキシエチル）（メタ）アクリルアミド、Ｎ−（３−ヒドロキシプロピル）（メタ）アクリルアミド；Ｎ，Ｎ−ジメチル（メタ）アクリルアミド、Ｎ，Ｎ−ジエチル（メタ）アクリルアミド、Ｎ，Ｎ−（ジ−２−ヒドロキシエチル）（メタ）アクリルアミド、Ｎ，Ｎ−（ジ−３−ヒドロキシプロピル）（メタ）アクリルアミド、Ｎ−メチル，Ｎ−エチル（メタ）アクリルアミド；Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド；ならびにそれらの混合物から選択される、請求項１〜１０のいずれかに記載の使用。
【請求項１２】
前記少なくとも１つのα−オレフィン系モノマーが、エチレン、プロピレン、１−ブテン、イソブチレン、１−ヘキセン、１−ヘプテン、４−メチル−１−ペンテン、スチレン、α−メチルスチレン、およびそれらの混合物から選択される、請求項１〜１１のいずれかに記載の使用。
【請求項１３】
前記非イオン性の両親媒性ポリマーが、以下：
ａ）５５〜９５重量％、別の態様では６０〜９０重量％、なお別の態様では６５〜８５重量％、さらなる態様では７０〜８０重量％（存在する全モノマーの重量に基づく）のＮ−ビニルピロリドン；
ｂ）５〜４５重量％、別の態様では１０〜４０重量％、なお別の態様では１５〜３５重量％、さらなる態様では２０〜３０重量％（存在する全モノマーの重量に基づく）の酢酸ビニル；
ｃ）０〜１重量％、別の態様では０．０１〜０．７５重量％、なお別の態様では０．１〜０．５重量％、さらなる態様では０．１５〜０．３重量％（ポリマーの乾燥全重量に基づく）の少なくとも１つの多不飽和架橋性モノマーであって、少なくとも２つの重合性エチレン性不飽和部分を含むモノマー；
ｄ）０〜１０重量％、別の態様では０．１〜５重量％、なお別の態様では０．５〜３重量％、さらなる態様では０．７５〜１重量％（存在する全モノマーの重量に基づく）の少なくとも１つのＣ１〜Ｃ２２アルキル（メタ）アクリレートであって、メチル（メタ）アクリレート、ブチル（メタ）アクリレート、ｓｅｃ−ブチル（メタ）アクリレート、イソブチル（メタ）アクリレート、ヘキシル（メタ）アクリレート）、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、またはベヘニル（メタ）アクリレートから選択されるＣ１〜Ｃ２２アルキル（メタ）アクリレート；ならびに
ｅ）０〜１０重量％、さらなる態様では０．５、１、２、または３〜５重量％（存在する全モノマーの重量に基づく）のアルコキシル化会合性モノマーであって、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレート、フェニルポリエトキシ化（メタ）アクリレート、ノニルフェニルポリエトキシ化（メタ）アクリレート、ω−トリスチリルフェニルポリオキシエチレンメタクリレート（該モノマーのポリエトキシ化ポーションは、一態様では２〜１５０のエチレンオキシド単位、別の態様では５〜１２０のエチレンオキシド単位、さらなる態様では１０〜６０のエチレンオキシド単位、なおさらなる態様では１５〜３０のエチレンオキシド単位を含む）から選択されるモノマー；
を含むモノマー混合物から調製される反復単位を含む、請求項１〜１２のいずれかに記載の使用。
【請求項１４】
前記少なくとも１つの架橋性モノマーが、トリメチロールプロパントリ（メタ）アクリレート、トリメチロールエタントリ（メタ）アクリレート、テトラメチロールメタントリ（メタ）アクリレート、およびそれらの混合物から選択されるか、または
前記少なくとも１つの架橋性モノマーが、ペンタエリスリトールジアリルエーテル、ペンタエリスリトールトリアリルエーテル、ペンタエリスリトールテトラアリルエーテル；およびそれらの混合物から選択される、請求項１〜１３のいずれかに記載の使用。
【請求項１５】
少なくとも１つのアニオン性界面活性剤を含有する組成物のフォーム特性を改善するための、請求項１〜１４のいずれかに記載の１〜５重量％の非イオン性の両親媒性分散ポリマーの使用であって、該ポリマーは以下：
ａ）５５〜９５重量％、別の態様では６０〜９０重量％、なお別の態様では６５〜８５重量％、さらなる態様では７０〜８０重量％（存在する全モノマーの重量に基づく）のＮ−ビニルピロリドン；
ｂ）５〜４５重量％、別の態様では１０〜４０重量％、なお別の態様では１５〜３５重量％、さらなる態様では２０〜３０重量％（存在する全モノマーの重量に基づく）の酢酸ビニル；
ｃ）０．０１〜１重量％、別の態様では０．０１〜０．７５重量％、なお別の態様では０．１〜０．５重量％、さらなる態様では０．１５〜０．３重量％（該ポリマーの乾燥全重量に基づく）の少なくとも１つの多不飽和架橋性モノマーであって、少なくとも２つの重合性エチレン性不飽和部分を含むモノマー；
ｄ）０〜１０重量％、別の態様では０．１〜５重量％、なお別の態様では０．５〜３重量％、さらなる態様では０．７５〜１重量％（存在する全モノマーの重量に基づく）の少なくとも１つのＣ１〜Ｃ２２アルキル（メタ）アクリレートであって、メチル（メタ）アクリレート、ブチル（メタ）アクリレート、ｓｅｃ−ブチル（メタ）アクリレート、イソブチル（メタ）アクリレート、ヘキシル（メタ）アクリレート）、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、またはベヘニル（メタ）アクリレートから選択されるＣ１〜Ｃ２２アルキル（メタ）アクリレート；ならびに
ｅ）０．５〜１０重量％、さらなる態様では０．５、１、２、または３〜５重量％（存在する全モノマーの重量に基づく）のアルコキシル化会合性モノマーであって、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレート、フェニルポリエトキシ化（メタ）アクリレート、ノニルフェニルポリエトキシ化（メタ）アクリレート、ω−トリスチリルフェニルポリオキシエチレンメタクリレート（該モノマーのポリエトキシ化ポーションは、一態様では２〜１５０のエチレンオキシド単位、別の態様では５〜１２０のエチレンオキシド単位、さらなる態様では１０〜６０のエチレンオキシド単位、なおさらなる態様では１５〜３０のエチレンオキシド単位を含む）から選択されるモノマー；
ｆ）０〜１０重量％、さらなる態様では０．５、１、２、または３〜５重量％（存在する全モノマーの重量に基づく）の半疎水性モノマーであって、メトキシポリエチレングリコールメタクリレートから選択されるモノマー；
ｇ）０〜１０重量％、および０．５、１、２または３〜５重量％（存在する全モノマーの重量に基づく）の酢酸ビニル以外の少なくとも１つのビニルエステルであって、該ビニルエステルは２〜２２個の炭素原子を有するアシル部分を含む脂肪族カルボン酸のビニルエステルであり、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、およびステアリン酸ビニルから選択されるビニルエステル；
を含むモノマー混合物から調製される、使用。
【請求項１６】
前記モノマー混合物が：
ａ）５５〜９５重量％（存在する全モノマーの重量に基づく）のＮ−ビニルピロリドン；
ｂ）さらなる態様では５〜４５重量％（存在する全モノマーの重量に基づく）の酢酸ビニル；
ｃ）０または０．１〜１重量％（ポリマーの乾燥全重量に基づく）の少なくとも１つの多不飽和架橋性モノマーであって、少なくとも２つの重合性エチレン性不飽和部分を含むモノマー；
ｄ）０または１〜５重量％（存在する全モノマーの重量に基づく）の少なくとも１つのモノマーであって、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、またはベヘニル（メタ）アクリレートから選択されるモノマー；
ｅ）０または１〜５重量％（存在する全モノマーの重量に基づく）のアルコキシル化会合性モノマーであって、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、ベヘニルポリエトキシ化（メタ）アクリレート（該モノマーのポリエトキシ化ポーションが１０〜６０個のエチレンオキシド単位を含む）から選択されるモノマー；
ｆ）０または１〜５重量％（存在する全モノマーの重量に基づく）の半疎水性モノマーであって、メトキシポリエチレングリコールメタクリレートから選択されるモノマー；ならびに
ｇ）０または１〜５重量％（存在する全モノマーの重量に基づく）の酢酸ビニル以外の少なくとも１つのビニルエステルであって、該ビニルエステルは２〜２２個の炭素原子を有するアシル部分を含む脂肪族カルボン酸のビニルエステルであり、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、およびステアリン酸ビニルから選択されるビニルエステル；
を含む、請求項１５に記載の使用。
【請求項１７】
シリコーンオイル、シリコーンガム、シリコーン樹脂およびそれらの混合物から選択される不揮発性シリコーンコンディショニング剤をさらに含むか、または該シリコーンコンディショニング剤が、ポリジメチルシロキサン（ジメチコン）、ポリジエチルシロキサン、末端ヒドロキシル基を有するポリジメチルシロキサン（ジメチコノール）、ポリメチルフェニルシロキサン、フェニルメチルシロキサン、およびそれらの混合物から選択されるか、または該シリコーンコンディショニング剤が、アミノ官能性ポリジメチルシロキサン（アモジメチコン）から選択される、請求項１〜１６のいずれかに記載の使用。
【請求項１８】
前記組成物が、シャンプー、ベビーシャンプー、ボディソープ、シャワージェル、液体ハンドソープ、液体食器洗い用洗剤、ペット洗浄製品、湿潤洗浄用ふきん、または洗顔用クレンザーから選択される、請求項１〜１７のいずれかに記載の使用。
【手続補正２】
【補正対象書類名】明細書
【補正対象項目名】００１２
【補正方法】変更
【補正の内容】
【００１２】
本発明は、例えば、以下を提供する：
（項目１）
界面活性剤含有組成物のフォーム特性を改善するための方法であって、少なくとも１つのアニオン性界面活性剤と、以下：
ａ）約５５〜約９５重量％、別の態様では約６０〜約９０重量％、なお別の態様では約６５〜約８５重量％、さらなる態様では約７０〜約８０重量％（存在する全モノマーの重量に基づいて）の少なくとも１つのビニルアミドモノマー；
ｂ）約５〜約４５重量％、別の態様では約１０〜約４０重量％、なお別の態様では約１５〜約３５重量％、さらなる態様では約２０〜約３０重量％（存在する全モノマーの重量に基づいて）の少なくとも１つのビニルエステルであって、２〜２２個の炭素原子を有するアシル部分を含む脂肪族カルボン酸のビニルエステル；
ｃ）約０〜約１重量％、別の態様では約０．０１〜約０．７５重量％、なお別の態様では約０．１〜約０．５重量％、さらなる態様では０．１５〜約０．３重量％（ポリマーの全乾燥重量に基づいて）の少なくとも１つの多不飽和架橋性モノマーであって、少なくとも２つの重合性エチレン性不飽和の部分を含むモノマー；
ｄ）約０〜約１０重量％、別の態様では約０．１〜約５重量％、なお別の態様では約０．５〜約３重量％、さらなる態様では約０．７５〜約１重量％（存在する全モノマーの重量に基づいて）の少なくとも１つのＣ１〜Ｃ２２アルキル（メタ）アクリレート；
ｅ）約０〜約１０重量％、さらなる態様では約０．５、１、２、または３〜約５重量％（存在する全モノマーの重量に基づいて）のアルコキシル化会合性モノマー；
ｆ）約０〜約１０重量％、さらなる態様では約０．５、１、２、または３〜約５重量％（存在する全モノマーの重量に基づいて）のアルコキシル化半疎水性モノマー；
ｇ）約０もしくは０．５、１、２、または３〜約５重量％（存在する全モノマーの重量に基づいて）の、酢酸ビニル以外の少なくとも１つのビニルエステルであって、２〜２２個の炭素原子を有するアシル部分を含む脂肪族カルボン酸のビニルエステル；
を含むフリーラジカル重合性モノマー混合物から調製される少なくとも１つの非イオン性の両親媒性ポリマーとを組み合わせる工程を包含する、方法。
（項目２）
前記モノマー組成物が、
ｈ）少なくとも１つのＣ１〜Ｃ５ヒドロキシアルキル（メタ）アクリレート；
ｉ）（メタ）アクリルアミド、Ｎ−（Ｃ１〜Ｃ５）アルキル（メタ）アクリルアミド、Ｎ，Ｎ−ジ（Ｃ１〜Ｃ５）アルキル（メタ）アクリルアミド、Ｎ−（Ｃ１〜Ｃ５）アルキルアミノ（Ｃ１〜Ｃ５）アルキル（メタ）アクリルアミドまたはＮ，Ｎ−ジ（Ｃ１〜Ｃ５）アルキルアミノ（Ｃ１〜Ｃ５）アルキル（メタ）アクリルアミドから選択される少なくとも１つの（メタ）アクリルアミド；
ｊ）少なくとも１つのα−オレフィン系モノマー；およびそれらの混合物
から選択される約０．０１〜約１５重量％の少なくとも１つの共重合性モノマーをさらに含む、項目１に記載の方法。
（項目３）
前記少なくとも１つのビニルアミドが、Ｎ−ビニルホルムアミド、Ｎ−メチル−Ｎ−ビニルホルムアミド、Ｎ−（ヒドロキシメチル）−Ｎ−ビニルホルムアミド、Ｎ−ビニルアセトアミド、Ｎ−ビニルメチルアセトアミド、Ｎ−（ヒドロキシメチル）−Ｎ−ビニルアセトアミド、およびそれらの混合物から選択され；前記Ｎ−ビニルラクタムが、Ｎ−ビニル−２−ピロリジノン、Ｎ−（１−メチルビニル）ピロリジノン、Ｎ−ビニル−２−ピペリジノン、Ｎ−ビニル−２−カプロラクタム、Ｎ−ビニル−５−メチルピロリジノン、Ｎ−ビニル−３，３−ジメチルピロリジノン、Ｎ−ビニル−５−エチルピロリジノンおよびＮ−ビニル−６−メチルピペリドン、ならびにそれらの混合物から選択される、前記項目のいずれかに記載の方法。
（項目４）
前記少なくとも１つのビニルエステルであって、２〜２２個の炭素原子を有するアシル部分を含む脂肪族カルボン酸のビニルエステルが、酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、ステアリン酸ビニルおよびそれらの混合物から選択される、前記項目のいずれかに記載の方法。
（項目５）
前記少なくとも１つの多不飽和架橋性モノマーが、平均で２つの架橋可能な不飽和官能基を有するモノマー、平均で３つの架橋可能な不飽和官能基を有するモノマー、およびそれらの混合物から選択される、前記項目のいずれかに記載の方法。
（項目６）
前記Ｃ１〜Ｃ５ヒドロキシアルキル（メタ）アクリレートモノマーが、２−ヒドロキシエチル（メタ）アクリレート、３−ヒドロキシプロピル（メタ）アクリレート、４−ヒドロキシブチル（メタ）アクリレート、およびそれらの混合物から選択される、前記項目のいずれかに記載の方法。
（項目７）
前記少なくとも１つの架橋性モノマーが、トリメチロールプロパンのポリアリルエーテル、ペンタエリトリトールのポリアリルエーテル、スクロースのポリアリルエーテル、およびそれらの混合物から選択される、前記項目のいずれかに記載の方法。
（項目８）
前記少なくとも１つのＣ１〜Ｃ２２アルキル（メタ）アクリレートが、メチル（メタ）アクリレート、エチル（メタ）アクリレート  ブチル（メタ）アクリレート、ｓｅｃ−ブチル（メタ）アクリレート、イソブチル（メタ）アクリレート、ヘキシル（メタ）アクリレート）、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、ベヘニル（メタ）アクリレート、およびそれらの混合物から選択される、前記項目のいずれかに記載の方法。
（項目９）
前記会合性モノマーが、（ｉ）重合性エチレン性不飽和末端基ポーション、（ｉｉ）ポリオキシアルキレン中央部ポーション、および（ｉｉｉ）７〜３０個の炭素原子を含む疎水性末端基ポーションを含む、前記項目のいずれかに記載の方法。
（項目１０）
前記会合性モノマーが、式ＶＩＩおよび／またはＶＩＩＡ：
【化１７】
2016512200.tif 000005
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−；１〜５個の炭素原子を含む二価のアルキレンラジカルであり；Ａｒは二価のアリーレン（例えば、フェニレン）であり；ＥはＨまたはメチルであり；ｚは０または１であり；ｋは約０〜約３０の範囲の整数であり、ｍは０または１であり、ただしｋが０である場合、ｍは０であり、ｋが１〜約３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマー、またはブロックコポリマーであってよく、Ｒ１５はＣ２Ｈ４、Ｃ３Ｈ６、またはＣ４Ｈ８およびそれらの組み合わせから選択される二価のアルキレン部分であり；ｎは、一態様では約２〜約１５０、別の態様では約１０〜約１２０、さらなる態様では約１５〜約６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖状アルキル、Ｃ８〜Ｃ３０分岐状アルキル、Ｃ７〜Ｃ３０炭素環式アルキル、Ｃ２〜Ｃ３０アルキル置換フェニル、アラルキル置換フェニル、およびアリール置換Ｃ２〜Ｃ３０アルキルから選択される置換または非置換のアルキルであり；ここで該Ｒ１６のアルキル基、炭素環式アルキル基、アリール基、フェニル基は、メチル基、ヒドロキシル基、アルコキシル基、ベンジル基  スチリル基、およびハロゲン基から選択される群より選択される１つもしくはそれより多くの置換基を任意選択に含む）
によって表される、前記項目のいずれかに記載の方法。
（項目１１）
前記会合性モノマーが、式ＶＩＩＢ：
【化１８】
2016512200.tif 000006
（式中、Ｒ１４は水素またはメチルであり；Ｒ１５はＣ２Ｈ４、Ｃ３Ｈ６およびＣ４Ｈ８から独立して選択される二価アルキレン部分であり、ｎは約１０〜約６０の範囲の整数を表し、（Ｒ１５−Ｏ）はランダム配置またはブロック配置に配列されてよく；Ｒ１６はＣ８〜Ｃ３０直鎖アルキル、Ｃ８〜Ｃ３０分岐状アルキル、Ｃ７〜Ｃ３０炭素環式アルキル、Ｃ２〜Ｃ３０アルキル置換フェニル、アラルキル置換フェニル、およびアリール置換Ｃ２〜Ｃ３０アルキルから選択される置換または非置換のアルキルであり、ここで該Ｒ１６のアルキル基、アリール基、フェニル基が、ヒドロキシル基、アルコキシル基、ベンジル基  スチリル基、およびハロゲン基からなる群より選択される１つもしくはそれより多くの置換基を任意選択に含む）
によって表される、前記項目のいずれかに記載のパーソナルケア組成物。
（項目１２）
前記半疎水性モノマーが、（ｉ）重合性エチレン性不飽和末端基ポーション、（ｉｉ）ポリオキシアルキレン中央部ポーション、および（ｉｉｉ）水素または１〜４個の炭素原子を含むアルキル基から選択される末端基ポーションを含む、前記項目のいずれかに記載の方法。
（項目１３）
前記半疎水性モノマーが、式ＶＩＩＩおよびＩＸ：
【化１９】
2016512200.tif 000007
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価のアリーレン（例えば、フェニレン）であり；ＥはＨまたはメチルであり；ｚは０または１であり；ｋは約０〜約３０の範囲の整数であり、ｍは０または１であり、ただしｋが０である場合、ｍは０であり、ｋが１〜約３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマー、またはブロックコポリマーであってよく、Ｒ１５はＣ２Ｈ４、Ｃ３Ｈ６、またはＣ４Ｈ８およびそれらの組み合わせから選択される二価のアルキレン部分であり；ｎは、一態様では約２〜約１５０、別の態様では約５〜約１２０、さらなる態様では約１０〜約６０、なおさらなる態様では約１５〜約３０の範囲の整数であり；Ｒ１７は水素および直鎖状または分岐状Ｃ１〜Ｃ４アルキル基から選択され；Ｄはビニルまたはアリル部分を表す）
によって表される少なくとも１つのモノマーから選択される、前記項目のいずれかに記載の方法。
（項目１４）
前記半疎水性モノマーが、式ＶＩＩＩＡおよびＶＩＩＩＢ：
【化２０】
2016512200.tif 000008
（式中、Ｒ１４は水素またはメチルであり、「ａ」は一態様では０または２〜約１２０、別の態様では約５〜約４５、さらなる態様では約１０〜約２５の範囲の整数であり、「ｂ」は一態様では約０または２〜約１２０、別の態様では約５〜約４５、さらなる態様では約１０〜約２５の範囲の整数であり、ただし「ａ」および「ｂ」は同時に０であることはできない）
によって表される少なくとも１つのモノマーから選択される、前記項目のいずれかに記載の方法。
（項目１５）
前記少なくとも１つの（メタ）アクリルアミドが、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ｔｅｒｔ−ブチル（メタ）アクリルアミド、Ｎ−ｔｅｒｔ−オクチル（メタ）アクリルアミド、Ｎ−（２−ヒドロキシエチル）（メタ）アクリルアミド、Ｎ−（３−ヒドロキシプロピル）（メタ）アクリルアミド；Ｎ，Ｎ−ジメチル（メタ）アクリルアミド、Ｎ，Ｎ−ジエチル（メタ）アクリルアミド、Ｎ，Ｎ−（ジ−２−ヒドロキシエチル）（メタ）アクリルアミド、Ｎ，Ｎ−（ジ−３−ヒドロキシプロピル）（メタ）アクリルアミド、Ｎ−メチル，Ｎ−エチル（メタ）アクリルアミド；Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド；ならびにそれらの混合物から選択される、前記項目のいずれかに記載の方法。
（項目１６）
前記少なくとも１つの会合性モノマーが、ラウリルポリエトキシ化（メタ）アクリレート（ＬＥＭ）、セチルポリエトキシ化（メタ）アクリレート（ＣＥＭ）、セテアリルポリエトキシ化（メタ）アクリレート（ＣＳＥＭ）、ステアリルポリエトキシ化（メタ）アクリレート、アラキジルポリエトキシ化（メタ）アクリレート、ベヘニルポリエトキシ化（メタ）アクリレート（ＢＥＭ）、セロチルポリエトキシ化（メタ）アクリレート、モンタニルポリエトキシ化（メタ）アクリレート、メリシルポリエトキシ化（メタ）アクリレート、フェニルポリエトキシ化（メタ）アクリレート、ノニルフェニルポリエトキシ化（メタ）アクリレート、ω−トリスチリルフェニルポリオキシエチレン（メタ）アクリレート（該モノマーのポリエトキシ化ポーションは、一態様では約２〜約１５０のエチレンオキシド単位、別の態様では約５〜約１２０のエチレンオキシド単位、さらなる態様では約１０〜約６０のエチレンオキシド単位、なおさらなる態様では約１５〜約３０のエチレンオキシド単位を含む）；オクチルオキシポリエチレングリコールポリプロピレングリコール（メタ）アクリレート、フェノキシポリエチレングリコールポリプロピレングリコール（メタ）アクリレート、およびノニルフェノキシポリエチレングリコールポリプロピレングリコール（メタ）アクリレート（該モノマーのポリエトキシ化ポーションおよび／またはポリプロポキシ化ポーションが独立して、一態様では０または２〜約１２０、別の態様では約５〜約４５、さらなる態様では約１０〜約２５を含む）；ならびにそれらの混合物から選択される、前記項目のいずれかに記載の方法。
（項目１７）
前記少なくとも１つの半疎水性モノマーが、ポリエチレングリコール（メタ）アクリレート、ポリプロピレングリコール（メタ）アクリレート、ポリエチレングリコールポリプロピレングリコールメタクリレートまたはメトキシポリエチレングリコール（メタ）アクリレート（該モノマーのポリエトキシ化ポーションおよび／またはポリプロポキシ化ポーションが独立して、一態様では０または２〜約１２０、別の態様では約５〜約４５、さらなる態様では約１０〜約２５を含む）；ならびにそれらの混合物から選択される、前記項目のいずれかに記載の方法。
（項目１８）
前記少なくとも１つの半疎水性モノマーが、式：
ＣＨ２＝ＣＨ−Ｏ（ＣＨ２）４Ｏ（Ｃ３Ｈ６Ｏ）４（Ｃ２Ｈ４Ｏ）１０Ｈ；
ＣＨ２＝ＣＨ−Ｏ（ＣＨ２）４Ｏ（Ｃ３Ｈ６Ｏ）４（Ｃ２Ｈ４Ｏ）２０Ｈ；
ＣＨ２＝ＣＨ−Ｏ（ＣＨ２）４Ｏ（Ｃ３Ｈ６Ｏ）４（Ｃ２Ｈ４Ｏ）３０Ｈ；ＣＨ２＝ＣＨＣＨ２Ｏ（Ｃ３Ｈ６Ｏ）４（Ｃ２Ｈ４Ｏ）１０Ｈ；ＣＨ２＝ＣＨＣＨ２Ｏ（Ｃ３Ｈ６Ｏ）４（Ｃ２Ｈ４Ｏ）２０Ｈ；ＣＨ２＝ＣＨＣＨ２Ｏ（Ｃ３Ｈ６Ｏ）４（Ｃ２Ｈ４Ｏ）３０Ｈ；およびＣＨ２＝ＣＨＣＨ２Ｏ（Ｃ３Ｈ６Ｏ）５（Ｃ２Ｈ４Ｏ）５Ｈを有する化合物から選択される、前記項目のいずれかに記載の方法。
（項目１９）
前記少なくとも１つのα−オレフィン系モノマーが、エチレン、プロピレン、１−ブテン、イソブチレン、１−ヘキセン、１−ヘプテン、４−メチル−１−ペンテン、スチレン、α−メチルスチレン、およびそれらの混合物から選択される、前記項目のいずれかに記載の方法。
（項目２０）
前記非イオン性の両親媒性ポリマーが、以下：
ａ）約５５〜約９５重量％、別の態様では約６０〜約９０重量％、なお別の態様では約６５〜約８５重量％、さらなる態様では約７０〜約８０重量％（存在する全モノマーの重量に基づく）のＮ−ビニルピロリドン；
ｂ）約５〜約４５重量％、別の態様では約１０〜約４０重量％、なお別の態様では約１５〜約３５重量％、さらなる態様では約２０〜約３０重量％（存在する全モノマーの重量に基づく）の酢酸ビニル；
ｃ）約０〜約１重量％、別の態様では約０．０１〜約０．７５重量％、なお別の態様では約０．１〜約０．５重量％、さらなる態様では０．１５〜約０．３重量％（ポリマーの乾燥全重量に基づく）の少なくとも１つの多不飽和架橋性モノマーであって、少なくとも２つの重合性エチレン性不飽和部分を含むモノマー；
ｄ）約０〜約１０重量％、別の態様では約０．１〜約５重量％、なお別の態様では約０．５〜約３重量％、さらなる態様では約０．７５〜約１重量％（存在する全モノマーの重量に基づく）の少なくとも１つのＣ１〜Ｃ２２アルキル（メタ）アクリレートであって、メチル（メタ）アクリレート、ブチル（メタ）アクリレート、ｓｅｃ−ブチル（メタ）アクリレート、イソブチル（メタ）アクリレート、ヘキシル（メタ）アクリレート）、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、またはベヘニル（メタ）アクリレートから選択されるＣ１〜Ｃ２２アルキル（メタ）アクリレート；ならびに
ｅ）約０〜約１０重量％、さらなる態様では約０．５、１、２、または３〜約５重量％（存在する全モノマーの重量に基づく）のアルコキシル化会合性モノマーであって、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレート、フェニルポリエトキシ化（メタ）アクリレート、ノニルフェニルポリエトキシ化（メタ）アクリレート、ω−トリスチリルフェニルポリオキシエチレンメタクリレート（該モノマーのポリエトキシ化ポーションは、一態様では約２〜約１５０のエチレンオキシド単位、別の態様では約５〜約１２０のエチレンオキシド単位、さらなる態様では約１０〜約６０のエチレンオキシド単位、なおさらなる態様では約１５〜約３０のエチレンオキシド単位を含む）から選択されるモノマー；
を含むモノマー混合物から調製される反復単位を含む、前記項目のいずれかに記載の方法。
（項目２１）
前記非イオン性の両親媒性ポリマーが、約０．５、１、２または３〜約５重量％（存在する全モノマーの重量に基づく）の酢酸ビニル以外のビニルエステルであって、該ビニルエステルは２〜２２個の炭素原子を有するアシル部分を含む脂肪族カルボン酸のビニルエステルであり、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、およびステアリン酸ビニルから選択されるビニルエステルをさらに含むモノマー混合物から調製される反復単位を含む、前記項目のいずれかに記載の方法。
（項目２２）
前記少なくとも１つのＣ１〜Ｃ２２アルキル（メタ）アクリレートが、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、ベヘニル（メタ）アクリレートおよびそれらの混合物から選択される、前記項目のいずれかに記載の方法。
（項目２３）
前記アルコキシル化会合性モノマーが、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、およびそれらの混合物から選択される、前記項目のいずれかに記載の方法。
（項目２４）
前記Ｃ１〜Ｃ２２アルキル（メタ）アクリレートがステアリルメタクリレートである、前記項目のいずれかに記載の方法。
（項目２５）
前記アルコキシル化会合性モノマーがベヘニルポリエトキシ化メタクリレートである、前記項目のいずれかに記載の方法。
（項目２６）
前記少なくとも１つの架橋性モノマーが、トリメチロールプロパントリ（メタ）アクリレート、トリメチロールエタントリ（メタ）アクリレート、テトラメチロールメタントリ（メタ）アクリレート、およびそれらの混合物から選択される、請前記項目のいずれかに記載の方法。
（項目２７）
前記少なくとも１つの架橋性モノマーが、ペンタエリスリトールジアリルエーテル、ペンタエリスリトールトリアリルエーテル、ペンタエリスリトールテトラアリルエーテル；およびそれらの混合物から選択される、前記項目のいずれかに記載の方法。
（項目２８）
前記界面活性剤組成物が、少なくとも１つの両性界面活性剤をさらに含む、前記項目のいずれかに記載の方法。
（項目２９）
前記少なくとも１つのアニオン性界面活性剤がエトキシ化されている、前記項目のいずれかに記載の方法。
（項目３０）
前記少なくとも１つのアニオン性界面活性剤が、平均で１〜３モルのエトキシ化を含む、前記項目のいずれかに記載の方法。
（項目３１）
前記少なくとも１つのアニオン性界面活性剤が、平均で１〜２モルのエトキシ化を含む、前記項目のいずれかに記載の方法。
（項目３２）
前記少なくとも１つのアニオン性界面活性剤が、ドデシル硫酸ナトリウム、ドデシル硫酸アンモニウム、ラウリル硫酸ナトリウム、トリデセス硫酸ナトリウム、ラウリル硫酸アンモニウム、ラウレス硫酸ナトリウム、ラウレス硫酸アンモニウムまたはそれらの混合物から選択される、前記項目のいずれかに記載の方法。
（項目３３）
前記少なくとも１つの両性界面活性剤が、アミノ酸界面活性剤、ベタイン、スルタイン、アルキルアンフォカルボキシレート、およびそれらの混合物から選択される、前記項目のいずれかに記載の方法。
（項目３４）
前記少なくとも１つの両性界面活性剤がコカミドプロピルベタインである、前記項目のいずれかに記載の方法。
（項目３５）
前記少なくとも１つのアニオン性界面活性剤の濃度が、全組成物の重量に基づいて約１または３〜約２２重量％（活性）の範囲である、前記項目のいずれかに記載の方法。
（項目３６）
アニオン性界面活性剤の濃度が、全組成物の重量に基づいて一態様では約３〜約１５重量％（活性）、別の態様では約５〜約１０重量％（活性）、約６〜約９重量％（活性）の範囲である、前記項目のいずれかに記載の方法。
（項目３７）
アニオン性界面活性剤と両性界面活性剤（活性）の比が、一態様では１０：１〜約２：１、別の態様では９：１、８：１、７：１  ６：１、５：１、４．５：１、４：１、または３：１である、前記項目のいずれかに記載の方法。
（項目３８）
前記組成物中の非イオン性の両親媒性ポリマー固体の量が、全組成物の重量に基づいて約１〜約３重量％の範囲である、前記項目のいずれかに記載の方法。
（項目３９）
前記モノマー混合物がさらに立体安定剤を含む、前記項目のいずれかに記載の方法。
（項目４０）
前記モノマー混合物が、Ｎ−ビニルピロリドン／ステアリルメタクリレート／ブチルアクリレートのコポリマー、Ｃ２０〜Ｃ２４アルキル置換コハク酸無水物とグリセリンおよび／または２〜６個のグリセリン単位を含むポリグリセロールから選択されるポリオールとの反応生成物のエステル、ならびにそれらの混合物から選択される立体安定剤をさらに含む、前記項目のいずれかに記載の方法。
（項目４１）
前記非イオン性の両親媒性ポリマーが直鎖状である、前記項目のいずれかに記載の方法。
（項目４２）
前記非イオン性の両親媒性ポリマーが架橋されている、前記項目のいずれかに記載の方法。
（項目４３）
前記非イオン性の両親媒性ポリマーが分散ポリマーである、前記項目のいずれかに記載の方法。
（項目４４）
前記非イオン性の両親媒性ポリマーが架橋されており、かつ前記方法が少なくとも０．１Ｐａの降伏応力特性をさらに付与する、前記項目のいずれかに記載の方法。
（項目４５）
界面活性剤含有組成物のフォーム特性を改善するための方法であって、該方法は、該組成物中に約１〜約５重量％の非イオン性の両親媒性分散ポリマーを含ませる工程を包含し、該ポリマーは以下：
ａ）約５５〜約９５重量％、別の態様では約６０〜約９０重量％、なお別の態様では約６５〜約８５重量％、さらなる態様では約７０〜約８０重量％（存在する全モノマーの重量に基づく）のＮ−ビニルピロリドン；
ｂ）約５〜約４５重量％、別の態様では約１０〜約４０重量％、なお別の態様では約１５〜約３５重量％、さらなる態様では約２０〜約３０重量％（存在する全モノマーの重量に基づく）の酢酸ビニル；
ｃ）約０〜約１重量％、別の態様では約０．０１〜約０．７５重量％、なお別の態様では約０．１〜約０．５重量％、さらなる態様では０．１５〜約０．３重量％（該ポリマーの乾燥全重量に基づく）の少なくとも１つの多不飽和架橋性モノマーであって、少なくとも２つの重合性エチレン性不飽和部分を含むモノマー；
ｄ）約０〜約１０重量％、別の態様では約０．１〜約５重量％、なお別の態様では約０．５〜約３重量％、さらなる態様では約０．７５〜約１重量％（存在する全モノマーの重量に基づく）の少なくとも１つのＣ１〜Ｃ２２アルキル（メタ）アクリレートであって、メチル（メタ）アクリレート、ブチル（メタ）アクリレート、ｓｅｃ−ブチル（メタ）アクリレート、イソブチル（メタ）アクリレート、ヘキシル（メタ）アクリレート）、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、またはベヘニル（メタ）アクリレートから選択されるＣ１〜Ｃ２２アルキル（メタ）アクリレート；ならびに
ｅ）約０〜約１０重量％、さらなる態様では約０．５、１、２、または３〜約５重量％（存在する全モノマーの重量に基づく）のアルコキシル化会合性モノマーであって、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレート、フェニルポリエトキシ化（メタ）アクリレート、ノニルフェニルポリエトキシ化（メタ）アクリレート、ω−トリスチリルフェニルポリオキシエチレンメタクリレート（該モノマーのポリエトキシ化ポーションは、一態様では約２〜約１５０のエチレンオキシド単位、別の態様では約５〜約１２０のエチレンオキシド単位、さらなる態様では約１０〜約６０のエチレンオキシド単位、なおさらなる態様では約１５〜約３０のエチレンオキシド単位を含む）から選択されるモノマー；
ｆ）約０〜約１０重量％、さらなる態様では約０．５、１、２、または３〜約５重量％（存在する全モノマーの重量に基づく）の半疎水性モノマーであって、メトキシポリエチレングリコールメタクリレートから選択されるモノマー；
ｇ）約０〜約１０重量％、および０．５、１、２または３〜約５重量％（存在する全モノマーの重量に基づく）の酢酸ビニル以外の少なくとも１つのビニルエステルであって、該ビニルエステルは２〜２２個の炭素原子を有するアシル部分を含む脂肪族カルボン酸のビニルエステルであり、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、およびステアリン酸ビニルから選択されるビニルエステル；
を含むモノマー混合物から調製される、方法。
（項目４６）
前記非イオン性の両親媒性分散ポリマーが直鎖状である、項目４５に記載の方法。
（項目４７）
前記非イオン性の両親媒性分散ポリマーが架橋されている、項目４５に記載の方法。
（項目４８）
前記モノマー混合物が、Ｎ−ビニルピロリドン／ステアリルメタクリレート／ブチルアクリレートのコポリマー、Ｃ２０〜Ｃ２４アルキル置換コハク酸無水物とグリセリンおよび／または２〜６個のグリセリン単位を含むポリグリセロールから選択されるポリオールとの反応生成物のエステル、およびそれらの混合物から選択される立体安定剤をさらに含む、項目４５〜４７のいずれかに記載の方法。
（項目４９）
前記モノマー混合物が：
ａ）５５〜約９５重量％（存在する全モノマーの重量に基づく）のＮ−ビニルピロリドン；
ｂ）さらなる態様では約５〜約４５重量％（存在する全モノマーの重量に基づく）の酢酸ビニル；
ｃ）約０または０．１〜約１重量％（ポリマーの乾燥全重量に基づく）の少なくとも１つの多不飽和架橋性モノマーであって、少なくとも２つの重合性エチレン性不飽和部分を含むモノマー；
ｄ）約０または１〜約５重量％（存在する全モノマーの重量に基づく）の少なくとも１つのモノマーであって、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、またはベヘニル（メタ）アクリレートから選択されるモノマー；
ｅ）約０または１〜約５重量％（存在する全モノマーの重量に基づく）のアルコキシル化会合性モノマーであって、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、ベヘニルポリエトキシ化（メタ）アクリレート（該モノマーのポリエトキシ化ポーションが約１０〜約６０個のエチレンオキシド単位を含む）から選択されるモノマー；
ｆ）約０または１〜約５重量％（存在する全モノマーの重量に基づく）の半疎水性モノマーであって、メトキシポリエチレングリコールメタクリレートから選択されるモノマー；ならびに
ｇ）約０または１〜約５重量％（存在する全モノマーの重量に基づく）の酢酸ビニル以外の少なくとも１つのビニルエステルであって、該ビニルエステルは２〜２２個の炭素原子を有するアシル部分を含む脂肪族カルボン酸のビニルエステルであり、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、およびステアリン酸ビニルから選択されるビニルエステル；
を含む、項目４５〜４７のいずれかに記載の方法。
（項目５０）
前記アニオン性界面活性剤と前記両性界面活性剤の比が、約１０：１〜約２：１（重量／重量）の範囲である、項目４５〜４９のいずれかに記載の方法。
（項目５１）
前記アニオン性界面活性剤が、ドデシル硫酸ナトリウム塩、ラウリル硫酸ナトリウム塩、ラウレス硫酸ナトリウム塩もしくはドデシル硫酸アンモニウム塩、ラウリル硫酸アンモニウム塩、ラウレス硫酸アンモニウム塩、またはそれらの混合物から選択される、項目４５〜５０のいずれかに記載の方法。
（項目５２）
前記両性界面活性剤がコカミドプロピルベタインである、項目４５〜５１のいずれかに記載の方法。
（項目５３）
前記組成物の前記降伏応力が０Ｐａ以上である、前記項目のいずれかに記載の方法。
（項目５４）
前記組成物の前記降伏応力が少なくとも０．１Ｐａ、または少なくとも０．５Ｐａである、前記項目のいずれかに記載の方法。
（項目５５）
前記組成物の前記降伏応力が少なくとも１Ｐａである、前記項目のいずれかに記載の方法。
（項目５６）
シリコーンオイル、シリコーンガム、シリコーン樹脂およびそれらの混合物から選択される不揮発性シリコーンコンディショニング剤をさらに含む、前記項目のいずれかに記載の方法。
（項目５７）
揮発性シリコーンをさらに含む、前記項目のいずれかに記載の方法。
（項目５８）
前記シリコーンオイルが、式：
【化２１】
2016512200.tif 000009
（式中、Ａは独立してヒドロキシ、メチル、メトキシ、エトキシ、プロポキシ、およびフェノキシを表し；Ｒ４０は独立して、メチル、エチル、プロピル、フェニル、メチルフェニル、フェニルメチルを表し；ｘは、一態様では約７〜約８０００、別の態様では約５０〜約５０００、なお別の態様では約１００〜約３０００、さらなる態様では約２００〜約１０００の範囲の整数である）
によって表される化合物から選択される、項目５６または５７のいずれかに記載の方法。
（項目５９）
前記シリコーンコンディショニング剤が、ポリジメチルシロキサン（ジメチコン）、ポリジエチルシロキサン、末端ヒドロキシル基を有するポリジメチルシロキサン（ジメチコノール）、ポリメチルフェニルシロキサン、フェニルメチルシロキサン、およびそれらの混合物から選択される、項目５６〜５８のいずれかに記載の方法。
（項目６０）
前記シリコーンコンディショニング剤が、アミノ官能性ポリジメチルシロキサン（アモジメチコン）から選択される、項目５６〜５９のいずれかに記載の方法。
（項目６１）
前記アミノ官能性シリコーンが、式：
【化２２】
2016512200.tif 000010
（式中、Ａは独立して、ヒドロキシ、メチル、メトキシ、エトキシ、プロポキシ、およびフェノキシを表し；Ｒ４０は：
−Ｒ４１−Ｎ（Ｒ４２）ＣＨ２ＣＨ２Ｎ（Ｒ４２）２；
−Ｒ４１−Ｎ（Ｒ４２）２；
−Ｒ４１−Ｎ＋（Ｒ４２）３ＣＡ−；および
−Ｒ４１−Ｎ（Ｒ４２）ＣＨ２ＣＨ２Ｎ（Ｒ４２）Ｈ２ＣＡ−；
（式中、Ｒ４１は直鎖状または分岐状のアルキレンまたはアルキレンエーテル部分であって、２〜１０個の炭素原子を含む、ヒドロキシル置換または非置換の部分であり；Ｒ４２は水素、Ｃ１〜Ｃ２０アルキル（例えば、メチル）、フェニルまたはベンジルであり；ＣＡ−は、塩素、臭素、ヨウ素およびフッ素から選択されるハロゲン化物イオンであり；ｍ＋ｎの合計は、一態様では約７〜約１０００、別の態様では約５０〜約２５０、別の態様では約１００〜約２００の範囲であり、ただしｍまたはｎは０ではない）から選択される）
によって表される化合物から選択される、項目５６〜６０のいずれかに記載の方法。
（項目６２）
前記シリコーンコンディショニング剤が、全組成物の重量に基づいて、一態様では約０．０１〜約２０重量％、別の態様では約０．０５〜約１５重量％、なお別の態様では約０．１％〜約１０重量％、さらなる態様では約１〜約５重量％の範囲の量で存在する、項目５６〜６１のいずれかに記載の方法。
（項目６３）
前記シリコーンコンディショニング剤が、一態様では約０．００３〜約５００μｍ、第二の態様では約０．０５〜約２００μｍ、第三の態様では約０．２５〜約２００μｍ、第四の態様では約０．５〜約１５０μｍ、第五の態様では約１〜約１００μｍ、第六の態様では約５〜８０μｍ、第七の態様では約１０〜約６０μｍ、第八の態様では約２０〜約５０μｍの範囲の粒子サイズを有する、項目５６〜６２のいずれかに記載の方法。
（項目６４）
前記シリコーンコンディショニング剤が、エマルジョン滴の形態である、項目５６〜６３のいずれかに記載の方法。
（項目６５）
炭化水素オイル、エステルオイル、およびそれらの組み合わせから選択される補助コンディショニング剤をさらに含む、項目５６〜６４のいずれかに記載の方法。
（項目６６）
カチオン性ポリマーをさらに含む、項目５４〜６５のいずれかに記載の方法。
（項目６７）
真珠光沢付与剤をさらに含む、前記項目のいずれかに記載の方法。
（項目６８）
前記真珠光沢付与剤が、雲母、金属酸化物被覆雲母、シリカ被覆雲母、オキシ塩化ビスマス被覆雲母、オキシ塩化ビスマス、ミリスチン酸ミリスチル、ガラス、金属酸化物被覆ガラス、種々のアルミニウム塩およびマグネシウム塩、グアニン、フィッシュスケール、グリッター（ポリエステルまたは金属性）、ならびにそれらの混合物から選択される、項目６７に記載の方法。
（項目６９）
前記真珠光沢付与剤が、エチレングリコール、プロピレングリコール、ジエチレングリコール、ジプロピレングリコール、トリエチレングリコールおよびテトラエチレングリコールと約６〜約２２個の炭素原子を含む脂肪酸とのモノエステルおよび／またはジエステルから選択される、項目６７に記載の方法。
（項目７０）
前記真珠光沢付与剤が、エチレングリコールモノステアレート（ＥＧＭＳ）、エチレングリコールジステアレート（ＥＧＤＳ）、ポリエチレングリコールモノステアレート（ＰＧＭＳ）、ポリエチレングリコールジステアレート（ＰＧＤＳ）、およびそれらの混合物から選択される、項目６９に記載の方法。
（項目７１）
顔料、剥離剤、フケ防止剤、クレイ、膨潤性クレイ、ラポナイト、ガス気泡、リポソーム、ＵＶ吸収材、抗菌性組成物、毛髪固定剤、抗しわ組成物およびアンチエイジング組成物、マイクロスポンジ、化粧品ビーズおよび化粧品フレークから選択される粒子状物質をさらに含む、項目５４〜７０のいずれかに記載の方法。
（項目７２）
前記組成物が、２３℃で少なくとも１か月間０．５〜１．５ｍｍの間のサイズのビーズを懸濁可能であり、該ビーズ物質と水との間の比重差が＋／−０．０１〜０．５の間である、項目５４〜７１のいずれかに記載の方法。
（項目７３）
前記組成物が、２３℃で少なくとも１か月間０．５〜３００μｍの間のサイズのマイクロカプセルを懸濁可能であり、該マイクロカプセルビーズと水との間の比重差が＋／−０．２〜０．５の間である、項目５４〜７１のいずれかに記載の方法。
（項目７４）
前記降伏応力がｐＨ範囲２〜１４においてｐＨに実質的に依存しない、前記項目のいずれかに記載の方法。
（項目７５）
前記降伏応力がｐＨ範囲３〜１０においてｐＨに実質的に依存しない、前記項目のいずれかに記載の方法。
（項目７６）
前記組成物が、シャンプー、ベビーシャンプー、ボディソープ、シャワージェル、液体ハンドソープ、液体食器洗い用洗剤、ペット洗浄製品、湿潤洗浄用ふきん、または洗顔用クレンザーから選択される、前記項目のいずれかに記載の方法。
（発明の要旨）
本発明は、アニオン性界面活性剤含有組成物においてフォーム特性を増大させるためのマイルドな洗浄およびクリーニングの組成物ならびに方法を提供する。優れた清浄特性およびフォーム特性を有するマイルドな洗浄組成物は、少なくとも１つの非イオン性の両親媒性ポリマーを洗浄配合物中に組み込むことによって得ることができることが発見された。